본 발명 의 일 실시 양태 에 있 어서 , 상기 식 ( 1 ) 로 나타내 는 화합물 의 함유량 은 , 그 보호 층 형성 용 조성물 에 포함 되 는 전체 중합 성 화합물 에 대하 여 , 바람직 하 게 는 40 질량 ％ 이상 , 보다 바람직 하 게 는 50 질량 ％ 이상 , 더욱 바람직 하 게 는 65 질량 ％ 이상 이 고 , 바람직 하 게 는 99 질량 ％ 이하 , 더욱 바람직 하 게 는 95 질량 ％ 이하 이 다 . 보호 층 형성 용 조성물 중 의 상기 식 ( 1 ) 로 나타내 는 화합물 의 함유량 이 상기 하한 값 이상 이 면 , 수산기 에 의한 용해 억제 효과 에 기인 하 여 , 보호 층 의 편광 성능 의 시간 경과 적 인 저하 를 억제 할 수 있 고 , 또한 , 보호 층 형성 용 조성물 의 유동 성 이 특히 양호 하 기 때문 에 , 건조 공정 에 수반 하 는 편광자 의 편광 성능 의 저하 를 더욱 억제 할 수 있 다 . 보호 층 형성 용 조성물 중 의 상기 식 ( 1 ) 로 나타내 는 화합물 의 함유량 이 상기 상한 값 이하 이 면 , 수산기 에 의한 수소 결합 형성 이 감소 하 고 , 점도 를 저하 시킬 수 있 다 .